【手続補正書】
【提出日】平成19年2月20日(2007.2.20)
【手続補正１】
【補正対象書類名】明細書
【補正対象項目名】００１０
【補正方法】変更
【補正の内容】
【００１０】
ポリエーテルポリオールとしては、例えば、比較的低分子量の多価アルコール１種又は２種以上、或はエチレンジアミン、アニリン等の低分子量のアミン化合物にエチレンオキサイド、プロピレンオキサイド、ブチレンオキサイド等の１種又は２種以上を付加重合して得られるポリエーテルポリオール、又はテトラヒドロフランを開環重合して得られるポリテトラメチレンエーテルグリコール（ＰＴＭＥＧ）等が挙げられる。
ポリエステルポリオールとしては、例えば、エチレングリコール、プロピレングリコール、ブタンジオール、ペンタンジオール、ヘキサンジオール、グリセリン、トリメチロールプロパン等、又はその他の低分子ポリオールの１種以上とグルタル酸、アジピン酸、セバシン酸、テレフタル酸、イソフタル酸、ダイマー酸等又はその他の低分子ジカルボン酸やオリゴマー酸の１種又は２種以上との縮合重合及びカプロラクトン等の開環重合により得られるポリエステルポリオール等が挙げられる。
【手続補正２】
【補正対象書類名】明細書
【補正対象項目名】００１３
【補正方法】変更
【補正の内容】
【００１３】
上記の主剤（Ａ）及び硬化剤（Ｂ）には、従来からポリウレタン樹脂の製造に用いられていたプラスチックに好適な可塑剤、例えば、フタル酸ジブチルエステル（ＤＢＰ）、フタル酸ジ−ｎ−オクチルエステル（ＤｎＯＰ）、フタル酸ジ（２−エチルヘキシル）エステル（ＤＯＰ）、アジピン酸ジ（２−エチルヘキシル）エステル（ＤＯＡ）、または脂肪酸エステル等の可塑剤を使用できる。
また、可塑剤を使用する場合、その使用量は、主剤と硬化剤の合計量に対して１〜２５重量％であり、下記のような主剤液及び硬化剤液の粘度を考慮して、主剤と硬化剤とに分けて添加しても、何れか一方に添加しても良い。
【手続補正３】
【補正対象書類名】明細書
【補正対象項目名】００１４
【補正方法】変更
【補正の内容】
【００１４】
スプレー工法において、主剤及び硬化剤の粘度は、常温で３００〜６００ｍＰａ・ｓ程度が好ましく、スプレー施工に適用するに際して、主剤及び硬化剤をそれぞれ装置内で加熱し、所望の温度で粘度を略１００ｍＰａ・ｓ程度まで低減し、その温度を維持してスプレーガンに送り、２液を混合して被施工物（対象物）に吹付けるのが好ましい。
【手続補正４】
【補正対象書類名】明細書
【補正対象項目名】００２３
【補正方法】変更
【補正の内容】
【００２３】
本発明の２液型ポリウレタン塗膜は、上記の主剤及び硬化剤を高圧２液型吹付け装置により施工対象物に吹付けて、反応、硬化させて得られる。
この際の主剤と硬化剤の使用量は、４：１〜１：４の容量比であり、ＮＣＯ  Ｉｎｄｅｘ  （末端イシソアネート基含有ウレタンプレポリマー中のＮＣＯ基と硬化剤中の活性水素との当量比）が０．９〜１．３、好ましくは１〜１．２の範囲となるようにする。
【手続補正５】
【補正対象書類名】明細書
【補正対象項目名】００２５
【補正方法】変更
【補正の内容】
【００２５】
本発明における耐熱性の評価は、より過酷な温度条件を設定し、但し試験期間を実際的に試験可能な期間、すなわち、１００℃×２週間とした。
試験は次のように行なった。実施例に示すように塗膜を形成し、２３℃×７日間放置し、常態の物性を測定し、その後１００℃×２週間放置し、耐熱性の示す物性を測定した。従がって、本発明において、耐熱性に優れるとは、塗膜を上記のように１００℃で、２週間、放置しても変化が現れないことを言う。
本発明の２液型ポリウレタン塗膜は耐熱性に優れた評価結果を示し、本発明のポリウレタン塗膜が、自然の環境に置かれても長期間塗膜物性が損傷されないことを示す。この効果は、本発明の２液型ポリウレタン塗膜では、鉛化合物を硬化触媒として用いたポリウレタン塗膜に比べ優れたものであった。
【手続補正６】
【補正対象書類名】明細書
【補正対象項目名】００２８
【補正方法】変更
【補正の内容】
【００２８】
実施例−３
主剤の調整
コスモネートＰＨ（ピュアＭＤＩ：三井武田ケミカル社製）４４．１９５重量部、コスモネートＬＫ（カルボジイミド変性ＭＤＩ：三井武田ケミカル社製）１４．７３１重量部、およびアクトコールＭＮ−３０５０（数平均分子量３０００のポリプロピレンエーテルトリオール：三井武田ケミカル社製）４１．０７３重量部を９０℃、３時間反応させてＮＣＯ％１７、粘度４５０ｍＰａ・ｓ／２５℃のプレポリマーを得た。
硬化剤の調整
アクトコールＤ−２０００（数平均分子量２０００のポリプロピレンエーテルジオール：三井武田ケミカル社製）５９．０１９重量部、アクトコールＡＥ３００（数平均分子量７００のポリプロピレンエーテルポリオール：三井武田ケミカル社製）１６．６８１重量部、Ｅｔｈａｃｕｒｅ＃１００（ジエチルトルエンジアミン：アルベマール浅野社製）２３．０００重量部、ｃｏｓｃａｔ８３（ネオデカン酸ビスマス：ビスマス含有量１６％：ＣａｓＣｈｅｍ製）１．０００重量部、チヌビンＢ−７５（３種混合液状安定剤：チバガイギー社製）０．３００重量部を混合、粘度４００ｍＰａ・ｓ／２５℃の混合液を調整した。
シート作製および物性試験は実施例−１と同様に行った。結果は表１に纏めて示す。
【手続補正７】
【補正対象書類名】明細書
【補正対象項目名】００２９
【補正方法】削除
【補正の内容】
【手続補正８】
【補正対象書類名】明細書
【補正対象項目名】００３２
【補正方法】変更
【補正の内容】
【００３２】
【表１】
2005230719.tif 000001
【手続補正９】
【補正対象書類名】明細書
【補正対象項目名】００３３
【補正方法】変更
【補正の内容】
【００３３】
コスモネートＰＨ：ピュアＭＤＩ；三井武田ケミカル社製
コスモネートＬＫ：カルボジイミド変性ＭＤＩ；三井武田ケミカル社製
アクトコールＤ−３０００：数平均分子量３０００のポリプロピレンエーテルジオール；
三井武田ケミカル社製
アクトコールＤ−２０００：数平均分子量２０００のポリプロピレンエーテルジオール；
三井武田ケミカル社製
アクトコールＭＮ−３０５０：数平均分子量３０００のポリプロピレンエーテルトリオー
ル；三井武田ケミカル社製
ＤＯＰ：フタル酸ジ（２−エチルヘキシル）エステル
ファインエステルＲ−１０００：ヌカ脂肪酸エステル；ミヨシ油脂社製
アクトコールＥＤ−５６：数平均分子量２０００のポリエチレンプロピレンエーテルジオ
ール；三井武田ケミカル社製
アクトコールＥＰ−５５０Ｎ：数平均分子量２０００のポリエチレンプロピレンエーテル
トリオール；三井武田ケミカル社製
アクトコールＡＥ−３００：数平均分子量７００のポリプロピレンエーテルポリオール；
三井武田ケミカル社製
Ｅｔｈａｃｕｒｅ＃１００：ジエチルトルエンジアミン；アルベマール浅野社製
プキャットＢ７：樹脂酸ビスマス；ビスマス金属含有量７％；日本化学産業製
プキャット２５：オクチル酸ビスマス；ビスマス金属含有量２５％；日本化学産業製
ＭＥＧ＃１００：モノエチレングリコール；三井化学社製
チヌビンＢ−７５：３種混合液状安定剤；チバガイギー社製
ｃｏｓｃａｔ８３：ネオデカン酸ビスマス：ビスマス含有量１６％；ＣａｓＣｈｅｍ社製
ミニコＰ−２５：オクチル酸鉛：鉛含有量２５％；活材ケミカル社製
【手続補正１０】
【補正対象書類名】明細書
【補正対象項目名】００３４
【補正方法】変更
【補正の内容】
【００３４】
本発明のスプレー工法による２液型ポリウレタン塗膜は、耐熱性に優れる。使用触媒は環境衛生に悪影響を及ぼす惧れがなく、また、スプレー工法であるため作業性及び安定性にも優れ、従来実用されている施工法に代わる方法として産業上極めて有用である。